ФЕРРОМАГНИТНАЯ ФИЛЬТРОВАЛЬНАЯ СЕТКА И ПРИМЕРЫ ЕЕ ИСПОЛЬЗОВАНИЯ
FERROMAGNETIC FILTERING MESH AND EXAMPLES FOR USE THEREOF

Описание изобретения
Ферромагнитная фильтровальная сетка относится к полимерным композитным текстильным материалам и может быть использована для изготовления магнитных систем в различных областях техники и технологий, а также в качестве защиты от электромагнитного излучения и активизации биологических процессов в растениях и живых организмах, включая человека.
Известен фильтр [1] для обработки водных систем, содержащий корпус с верхней и нижней крышками. Внутри корпуса установлена фильтрующая секция, состоящая из центральной перфорированной трубки, вокруг которой намотан фильтрующий элемент. Корпус и крышки выполнены из ферромагнитного материала. Перфорированная трубка выполнена из диамагнитного материала. Верхняя крышка снабжена верхними ферромагнитными перемычками. Фильтрующий элемент выполнен из ферромагнитной сетки и соединен с шайбой и верхними ферромагнитными перемычками. Узел подачи обрабатываемой водной системы снабжен распределительным устройством и расположен в верхней крышке. Нижняя крышка снабжена патрубком для сброса шлама, нижними ферромагнитными перемычками и электромагнитными блоками, содержащими намагничивающие катушки, магнитопроводы с полюсными сегментами и диамагнитные изоляторы, и, соединенными с нижними ферромагнитными перемычками. Система создания поля для воздействия на фильтрующий элемент выполнена электромагнитной, что является существенным недостатком конструкции.
Известна высококоэрцитивная ткань [2], представляющая собой сетчатую структуру полотняного переплетения полиамидных основных и уточных нитей и совокупность акриловых сополимеров и порошка высококоэрцитивного неодимжелезоборного спава, при этом линейная плотность основных и уточных нитей составляет 20-100 текс, а их количество 1500-6500 нитей на 1 метр при следующем соотношении компонентов, мас. %: полиамидные нити 10-50; акриловые сополимеры 15-25; порошок высококоэрцитивного неодимжелезоборного сплава 65-35. Данный материал не предназначен для фильтрации веществ, кроме того, в его составе присутствует ферромагнитный порошок из редкоземельных металлов.
Наиболее близким к предлагаемому материалу является радиопоглощающее покрытие [3], которое содержит основу из двух или более слоев переплетенных рядов нитей, скрепленных радиопрозрачным материалом, с нанесенной на каждый слой вакуумным распылением пленкой из гидрогенизированного углерода с вкрапленными в него частицами ферромагнитного материала. Направление переплетенных рядов нитей одного слоя тканого материала составляет с направлением переплетенных рядов нитей смежного слоя угол 60°-120°. Содержание частиц ферромагнитного материала составляет от 5 мас. % в пленке, нанесенной на наружный слой переплетенных рядов нитей, до 85 мас. % в пленке, нанесенной на слой переплетенных рядов нитей, прилегающий к защищаемой поверхности. Данный материал не предназначен для фильтрации веществ, так как имеет не проницаемую поверхность.
Технической задачей заявленного изобретения является получение ферромагнитной фильтровальной сетки для магнитной обработки жидкотекучих и газообразных веществ.
Указанный технический результат достигается тем, что согласно изобретению ферромагнитная фильтровальная сетка выполняется способом ткачества переплетением полимерных нитей, содержит связующее полимерное вещество и порошок высококоэрцитивного ферромагнитного материала, отличающаяся тем, что состоит из однослойной или многослойной сетки с содержанием до 5% высококоэрцитивного ферромагнитного порошка с размерами частиц от 1 нанометра до 160 микрометров в составе наносимого полимерного вещества на нити сетки.
Представленные ниже примеры конкретного осуществления иллюстрируют, но не ограничивают существо предлагаемого изобретения.
Пример 1. Для изготовления ферромагнитной фильтровальной сетки взята полиэфирная москитная сетка, артикул МС100БО с квадратными ячейками размером 1,4*1,4 мм, на которую была нанесена адгезивная смесь, состоящая из жидкого силиконового полимера, изготовленного по ТУ 2257-100-89589540-2014 с 4,5 мас. % содержанием порошка ферромагнитного бариевого марки ПФБ 07-13-1200, изготовленного по ТУ 2663-002-48585564-2000.
Пример 2. Для изготовления ферромагнитной фильтровальной многослойной сетки взяты 2 сетки изготовленные по примеру 1, соединенные между собой тем же адгезивным материалом.
Пример 3. Для изготовления ферромагнитной фильтровальной сетки галунного переплетения (с нулевыми ячейками) взяты мононити лавсана диаметром 0,5 мм, на которую была нанесена та же адгезивная смесь, что указана в примере 1.
Источники информации
1. Патент РФ: 2 229 329 B01D 35/06, C02F 1/48, опубликован 27.05.2004.
2. Патент РФ: 2284597 H01F 1|057, опубликован 27.09.2006.
3. Патент РФ: 2370866 H01Q 17/00, опубликован 20.10.2009.